DMA ( 18 . 0 ml ) 중 ( R ) - 4 -( 페닐 티오 ) - 3 -( 4 - 술파 모일 - 2 -( 트리플 루 오로 메틸 술포닐 ) 페닐 아미노 ) 부 탄산 ( 중간체 8 , 1 . 99 g , 4 . 01 mmol ) 및 HATU ( 1 . 83 g , 4 . 82 mmol ) 의 용액 을 모르 폴린 ( 0 . 35 ml , 4 . 02 mmol ) 및 DIPEA ( 1 . 40 ml , 8 . 02 mmol ) 로 처리 하 였 다 . 생성 된 반응 혼합물 을 실온 에서 1 시간 동안 교반 한 후 , EtOAc ( 250 ml ) 로 희석 시켰 다 . 유기 층 을 물 ( 3 x 250 ml ) , 1 M aq . NaHSO 4 ( 200 ml ) , 및 포화 aq . NaHCO 3 ( 200 ml ) 으로 세척 하 였 다 . 유기 층 을 건조 시키 고 ( Na 2 SO 4 ) , 여과 하 고 , 감압 하 에 증발 시켜 점착성 기포 를 수득 하 였 다 . 기포 를 EtOAc ( 40 ml ) 중 에 용해 시키 고 , 물 ( 2 x 250 ml ) 로 세척 하 였 다 . 2 차 세척 동안 , 물질 이 침전하 였 다 . EtOAc ( 80 ml ) 를 첨가 하 고 , 생성 된 혼합물 을 진탕 시키 자 , 침전물 이 재용 해 되 었 다 . 혼합물 을 추가 로 건조 시키 고 ( Na 2 SO 4 ) , 여과 하 고 , 감압 하 에 증발 시켰 다 . 잔류물 을 몇 ml 의 DCM 중 에 용해 시키 자 , 침전물 이 형성 되 었 다 . 마지막 으로 , 감압 하 에 휘발 성 물질 을 증발 시켜 표제 생성물 ( 2 . 02 g , 수율 : 89 %) 을 수득 하 였 다 .